(57)【要約】本発明は、溶融金属または合金と、ペルフルオロケトン、ヒドロフルオロケトン、およびこれらの混合物からなる群から選択されるフルオロカーボンを含むガス状混合物とを接触させることによって、溶融マグネシウム、アルミニウム、リチウム、およびこのような金属の合金を加工すると同時に汚染クレジットを発生させるための方法に関する。【特許請求の範囲】
【請求項１】
（ａ）（１）溶融金属または合金を提供し、そして（２）ペルフルオロケトン、ヒドロフルオロケトン、およびこれらの混合物からなる群から選択されるフルオロカーボンを含むガス状混合物へ前記溶融金属または合金を曝露させて保護フィルムを上に有する保護金属または合金をもたらすことによって、溶融反応性金属または合金を処理して、前記溶融金属または合金を空気中の酸素との反応から保護するステップと、（ｂ）汚染クレジットの割り当てを獲得するステップと、を含む、汚染クレジットを発生させるための方法。
【請求項２】
前記保護溶融金属または合金が、溶融金属または合金および固体金属または合金からなる群から選択される、請求項１に記載の方法。
【請求項３】
前記汚染クレジットが、保護金属または合金がどの程度加工されたかに応じて割り当てられる、請求項１に記載の方法。
【請求項４】
さらに、カバーガスとしてＳＦ６を用いる溶融反応性金属または合金を取り扱うための手段を、ペルフルオロケトン、ヒドロフルオロケトン、およびこれらの混合物からなる群から選択されるフルオロカーボンを含むガス状混合物を用いる溶融反応性金属または合金を取り扱うための手段に転用することを含む、請求項１に記載の方法。
【請求項５】
前記汚染クレジットが、ＳＦ６使用量の前記削減に応じて割り当てられる、請求項４に記載の方法。
【請求項６】
前記ペルフルオロケトンが、ＣＦ３ＣＦ２Ｃ（Ｏ）ＣＦ（ＣＦ３）２、（ＣＦ３）２ＣＦＣ（Ｏ）ＣＦ（ＣＦ３）２、ＣＦ３（ＣＦ２）２Ｃ（Ｏ）ＣＦ（ＣＦ３）２、ＣＦ３（ＣＦ２）３Ｃ（Ｏ）ＣＦ（ＣＦ３）２、ＣＦ３（ＣＦ２）５Ｃ（Ｏ）ＣＦ３、ＣＦ３ＣＦ２Ｃ（Ｏ）ＣＦ２ＣＦ２ＣＦ３、ＣＦ３Ｃ（Ｏ）ＣＦ（ＣＦ３）２、ペルフルオロシクロヘキサノン、およびこれらの混合物からなる群から選択される、請求項１に記載の方法。
【請求項７】
前記フルオロカーボンが、ＨＣＦ２ＣＦ２Ｃ（Ｏ）ＣＦ（ＣＦ３）２、ＣＦ３Ｃ（Ｏ）ＣＨ２Ｃ（Ｏ）ＣＦ３、Ｃ２Ｈ５Ｃ（Ｏ）ＣＦ（ＣＦ３）２、ＣＦ２ＣＦ２Ｃ（Ｏ）ＣＨ３、（ＣＦ３）２ＣＦＣ（Ｏ）ＣＨ３、ＣＦ３ＣＦ２Ｃ（Ｏ）ＣＨＦ２、ＣＦ３ＣＦ２Ｃ（Ｏ）ＣＨ２Ｆ、ＣＦ３ＣＦ２Ｃ（Ｏ）ＣＨ２ＣＦ３、ＣＦ３ＣＦ２Ｃ（Ｏ）ＣＨ２ＣＨ３、ＣＦ３ＣＦ２Ｃ（Ｏ）ＣＨ２ＣＨＦ２、ＣＦ３ＣＦ２Ｃ（Ｏ）ＣＨ２ＣＨＦ２、ＣＦ３ＣＦ２Ｃ（Ｏ）ＣＨ２ＣＨ２Ｆ、ＣＦ３ＣＦ２Ｃ（Ｏ）ＣＨＦＣＨ３、ＣＦ３ＣＦ２Ｃ（Ｏ）ＣＨＦＣＨＦ２、ＣＦ３ＣＦ２Ｃ（Ｏ）ＣＨＦＣＨ２Ｆ、ＣＦ３ＣＦ２Ｃ（Ｏ）ＣＦ２ＣＨ３、ＣＦ３ＣＦ２Ｃ（Ｏ）ＣＦ２ＣＨＦ２、ＣＦ３ＣＦ２Ｃ（Ｏ）ＣＦ２ＣＨ２Ｆ、（ＣＦ３）２ＣＦＣ（Ｏ）ＣＨＦ２、（ＣＦ３）２ＣＦＣ（Ｏ）ＣＨ２Ｆ、ＣＦ３ＣＦ（ＣＨ２Ｆ）Ｃ（Ｏ）ＣＨＦ２、ＣＦ３ＣＦ（ＣＨ２Ｆ）Ｃ（Ｏ）ＣＨ２Ｆ、ＣＦ３ＣＦ（ＣＨ２Ｆ）Ｃ（Ｏ）ＣＦ３、およびこれらの混合物からなる群から選択されるヒドロフルオロケトンである、請求項１に記載の方法。
【請求項８】
前記ガス状混合物が、さらに、キャリヤガスを含む、請求項１に記載の方法。
【請求項９】
前記キャリヤガスが、空気、ＣＯ２、アルゴン、窒素、およびこれらの混合物からなる群から選択される、請求項８に記載の方法。
【発明の詳細な説明】
【技術分野】
【０００１】
本発明は、１つの態様において、マグネシウム、アルミニウム、リチウムおよびこのような金属の合金などの溶融反応性金属を加工すると同時に、汚染クレジットを発生させるための方法に関する。
【背景技術】
【０００２】
マグネシウム（またはその合金）で製造された成形部品は、自動車産業および航空宇宙産業における構成要素として、増大する用途を見出している。これらの部品は、通常、鋳造所で製造され、ここでマグネシウムは１４００°Ｆ（８００℃）もの高温まで溶融状態に加熱され、得られた溶融マグネシウムはモールドまたはダイスに注入され、インゴットまたはキャスティングを形成する。この鋳造プロセスの間、マグネシウムの大気からの保護は、反応性金属と空気中の酸素との間で自発的な発熱反応が生じるのを防止するために不可欠である。また、空気からの保護は、反応性マグネシウム蒸気が溶融金属浴から鋳造装置のより冷たい部分に向かって昇華する傾向を最小限にするためにも必要である。どちらの状況でも、空気曝露の数秒以内に、極めて熱いマグネシウムの炎が生じ、場合によっては甚大な資産の損害および人間の生命の深刻な傷害または喪失を引き起こし得る。同様に、アルミニウム、リチウム、およびこのような金属の合金は溶融形態で非常に反応性であり、大気からの保護を必要とする。
【０００３】
溶融マグネシウムの空気への曝露を最小限にするために、様々な方法が研究されてきた。非特許文献１を参照されたい。溶融マグネシウムを空気から効果的に隔離するための２つの最も実現性のある方法は、塩フラックの使用と、カバーガス（「保護雰囲気」と呼ばれることもある）の使用とである。塩フラックスはマグネシウムの融点で流体であり、マグネシウムの表面に薄い不浸透性フィルムを効果的に形成し、従って、マグネシウムが空気中の酸素と反応するのを防止する。しかしながら、塩フラックスの使用は、いくつかの不都合を呈する。第１に、フラックスフィルム自体が大気中で酸化し、硬化して厚い複合金属酸化物／塩化物の付着物になり、これは、容易に破損されて溶融マグネシウムを大気に曝露させる。第２に、塩フラックスは通常吸湿性であり、それ自体、金属表面内に塩の包含物を形成することがあり、これは腐食をもたらし得る。第３に、フラックスからのヒュームおよびダスト粒子は、鋳造所において鉄金属に対して深刻な腐食問題を生じ得る。第４に、るつぼの底に塩スラッジが形成し得る。第５に、そして特に、鋳造マグネシウム部品の表面からこのようなフラックスを除去するのは困難であり得る。
【０００４】
結果として、溶融マグネシウムを不活性化するために塩フラックスを使用することから、カバーガスを使用することに移行した。カバーガスは、不活性カバーガスおよび反応性カバーガスの２つのタイプのうちの１つであると説明することができる。不活性カバーガスは、非反応性（例えば、アルゴンまたはヘリウム）、あるいは遅反応性（例えば、溶融マグネシウムとゆっくり反応してＭｇ３Ｎ２を形成する窒素）でよい。不活性カバーガスが有効であるためには、空気を本質的に排除して、金属の発火の可能性を最小限にしなければならない。すなわち、系は本質的に閉鎖されなければならない。このような閉鎖系を用いるために、作業者は、煩わしい自給式呼吸器を装備しなければならないか、あるいは加工領域範囲の外側に位置しなければならない（例えば、遠隔制御を用いることによって）。不活性カバーガスのもう１つの制限は、溶融金属が昇華するのを防止できないことである。
【０００５】
反応性カバーガスは、通常は周囲空気であるキャリヤガス中に低濃度で使用されるガスであり、溶融マグネシウムとその表面で反応して、ほとんど目に見えない熱力学的に安定なフィルムを生成する。このような隙間のないフィルムを形成することによって、空気中の酸素は、溶融マグネシウム表面から効果的に隔離され、従って金属の発火が防止され、金属の昇華が最小限にされる。
【０００６】
溶融マグネシウムを発火から保護するための様々な反応性カバーガスの使用は、早くも１９２０年代後半には研究されている。ＣＯ２を含有する雰囲気は無害かつ経済的であり、さらに、６５０℃で１時間以上にわたって発火を防止することができる保護フィルムをマグネシウム表面に形成する。しかしながら、形成されたＣＯ２ベースのフィルムは外観が曇っており、特に高レベルの空気の存在下で不安定であり、その結果、周囲酸素からのマグネシウム表面の保護を少ししか提供しない。事実上、ＣＯ２は、反応性カバーガスよりも不活性カバーガスのような挙動をする。
【０００７】
特許文献１（ズーレッキ（Ｚｕｒｅｃｋｉ））は、溶融アルミニウム−リチウム合金のためのブランケット雰囲気またはカバーガスとして、ジクロロジフルオロメタンの使用を開示する。特許文献２および特許文献３（いずれもホッブス（Ｈｏｂｂｓ）ら）は、非鉄金属および合金と共に使用される低地球温暖化係数のブランケットガスを開示するが、これらは作業者にとって非常に毒性であり、そして／あるいはプロセス装置に対して腐食性である。
【０００８】
ＳＯ２は溶融マグネシウムと反応してほとんど目に見えない薄いオキシ硫化マグネシウムフィルムを形成するので、ＳＯ２はこれまで反応性カバーガスとして研究されてきた。ＳＯ２はコストが低く、溶融マグネシウムを発火から保護する際に、空気中に１％未満のレベルで有効である。しかしながら、ＳＯ２は非常に毒性であり、その結果として、作業者を曝露から保護するためにかなりの措置が必要とされる（許される曝露レベルは、わずか２体積ｐｐｍまたは５ｍｇ／体積ｍ３である）。ＳＯ２に関するもう１つの問題は湿った空気中におけるその水との反応性であり、非常に腐食性の酸（Ｈ２ＳＯ４およびＨ２ＳＯ３）が生成される。これらの酸は、保護されていない作業者および鋳造装置を攻撃することができ、またこれらは、鋳造所の外に排出されると酸性雨汚染の大きな原因にもなる。またＳＯ２は、マグネシウムと共に反応性の付着物を形成する傾向があり、これは加熱炉からの金属の噴出を引き起こす（特に、空気中のＳＯ２濃度が非常に高くなった場合）。ＳＯ２はマグネシウム合金の鋳造のために大規模で商業的に使用されてきたが、これらの欠点により、いくつかの製造業者はその使用を禁止するようになった。
【０００９】
フッ素含有反応性カバーガスは、化学的および熱的分解に対して通常非常に安定である不活性雰囲気を提供する。しかしながら、このような通常安定であるガスは、溶融マグネシウム表面と接触すると分解して、熱力学的に安定な薄い酸化／フッ化マグネシウム保護フィルムを形成し得る。特許文献４（ライマース（Ｒｅｉｍｅｒｓ）ら）は、約７５０℃より低い温度で沸騰、昇華または分解して、溶融マグネシウムの酸化を抑制するフッ素含有雰囲気を生成するフッ素含有化合物の使用について記載している。列挙された適切な化合物には、ＢＦ３、ＮＦ３、ＳｉＦ４、ＰＦ５、ＳＦ６、ＳＯ２Ｆ２、（ＣＣｌＦ２）２、ＨＦ、ＮＨ４ＦおよびＮＨ４ＰＦ６などのガス、液体または固体が含まれる。フッ素含有反応性カバーガスとしてのＢＦ３、ＳＦ６、ＣＦ４および（ＣＣｌＦ２）２の使用は、上記の非特許文献１に開示されている。
【００１０】
これらのフッ素含有化合物のそれぞれは、１つまたは複数の欠陥を有する。ＳＯ２よりも低レベルで商業的および効果的に使用されるが、ＢＦ３は毒性および腐食性であり、溶融マグネシウムと共に潜在的に爆発性であり得る。また、ＮＦ３、ＳｉＦ４、ＰＦ５、ＳＯ２Ｆ２およびＨＦも毒性および腐食性である。ＮＨ４ＦおよびＮＨ４ＰＦ６は、加熱されると昇華して毒性および腐食性の蒸気を形成する固体である。ＣＦ４は、大気中寿命が非常に長い。（ＣＣｌＦ２）２、クロロフルオロカーボンは、非常に高いオゾン層破壊係数（ＯＤＰ）を有する。化合物のＯＤＰは、通常、ＣＦＣ−１１（ＣＣｌ３Ｆ）の単位質量の放出に対して、その化合物の単位質量の放出がもたらす、成層圏に関して鉛直に積分された総計の定常状態オゾン破壊と定義される。非特許文献２を参照されたい。現在、モントリオール議定書に従って、クロロフルオロカーボンおよびＨＣＦＣを含む高ＯＤＰを有する物質の製造を徐々に廃止するための取組みが進行中である（非特許文献３）。
【００１１】
最近まで、ＳＦ６は、マグネシウムのための最適な反応性カバーガスであると考えられていた。ＳＦ６は有効であり、さらに安全である（本質的に不活性、無臭、低毒性、不燃性であり、そして装置に対して腐食性でない）。ＳＦ６は、空気中（＜１％）またはＣＯ２中のいずれかにおいて低濃度で効果的に使用されて、溶融マグネシウムの表面にオキシフッ化およびオキシ硫化マグネシウムの非常に薄いフィルムを形成することができる。このマグネシウムの酸化物／フッ化物／硫化物／酸化硫黄フィルムは、金属表面に本来存在する酸化マグネシウムフィルムよりも、活発な発熱性の酸化反応からマグネシウムを保護する点ではるかに優れている。マグネシウムの酸化物／フッ化物／硫化物／酸化硫黄フィルムは、金属表面が金属性に見えるように十分に薄い（すなわち、肉眼ではほとんど見えない）。この優れた保護は、マグネシウムの酸化物、硫化物またはフッ化物のいずれか単独の厚い多孔質フィルムの安定性と比較して、孔のないマグネシウム硫化物／酸化硫黄および／またはマグネシウム酸化物／フッ化物フィルムの熱力学的安定性が大きいことから得られると確信される。
【００１２】
反応性カバーガスを用いる通常の溶融マグネシウムプロセスでは、溶融マグネシウム上を通過するガスのほんの一部だけが実際に消費されてそのフィルムを形成し、残りのガスは大気へ排出される。過剰なＳＦ６を捕獲およびリサイクルするための取組みは、大量の排出流中のその非常に低い濃度のために、困難であると共に費用がかかる。ＳＦ６を排出流から除去するためには効率的な熱酸化装置が必要とされ、製造コストを大幅に増大させ得る。また、ＳＦ６は商業的に使用される最も高価な反応性カバーガスなので、製品コストも相当な額になり得る。
【００１３】
しかしながら、おそらく、ＳＦ６に対する最も大きな関心は、その非常に大きな地球温暖化係数（３２００年の大気中寿命および二酸化炭素の地球温暖化係数の約２２，２００倍）である。１９９７年１２月、日本の京都サミットでは、１６０ヶ国からの代表が、温室効果ガスの放出に対する制限を含む法的拘束力のある合意を起草した。合意はＳＦ６を含む６つのガスを対象とし、２０１０年までにこれらのガスの全放出量を、１９９０年のその全放出量よりも５．２％低いレベルまで削減するというコミットメントを含む（非特許文献４）。
【００１４】
ＳＦ６の新しい代替品はまだ商業的に利用可能ではなく、ＳＯ２は本質的に地球温暖化係数を持たないので、ＳＯ２を再活性化するための取組みが進行中である（ＳＯ２の他の考慮すべき欠点にもかかわらず）。非特許文献５を参照されたい。Ｍｅｔａｌｌｕｒｇｉｅ  ｄｕ  Ｍａｇｎｅｓｉｕｍ  ｅｔ  Ｒｅｃｈｅｒｃｈｅ  ｄ’Ａｌｌｅｇｅｍｅｎｔ  ｄａｎｓ  Ｉ”Ｉｎｄｕｓｔｒｉｅ  ｄｅｓ  Ｔｒａｎｓｐｏｒｔｓについての会議、国際マグネシウム協会（ＩＭＡ）およびＰｏｌｅ  ｄｅ  Ｒｅｃｈｅｒｃｈｅ  ｅｔ  ｄｅ  Ｄｅｖｌｅｏｐｐｍｅｎｔ  Ｉｎｄｕｓｔｒｉｅｌ  ｄｕ  Ｍａｇｎｅｓｉｕｍ（ＰＲＥＤＩＭＡＧ）、フランスのクレルモンフェラン、１９９６年１０月において提起された。
【００１５】
表１のデータは、溶融マグネシウムの保護において有用であることが現在知られている化合物の選択された安全性および環境的な制限を要約する。アスタリスク（＊）が後に続く数は、安全性および／または環境効果に関して特に問題がある。
【００１６】
表１
2006522224.tif 000002
（１）実用化学辞典、ゲスナー（Ｇｅｓｓｎｅｒ）Ｇ．ハウレイ（Ｈａｗｌｅｙ）編、ニューヨーク、バン・ノストランド・ラインホルド社（Ｖａｎ  Ｎｏｓｔｒａｎｄ  Ｒｅｉｎｈｏｌｄ  Ｃｏ．（１９８１）。注：ｐｐｍｖ＝体積による１００万分の１（体積ｐｐｍ）。
（２）ヘキサフルオロリン酸アンモニウムについての化学物質安全データシート、ウィスコンシン州ミルウォーキーのシグマ・アルドリッチ・コーポレーション（Ｓｉｇｍａ−Ａｌｄｒｉｃｈ  Ｃｏｒｐｏｒａｔｉｏｎ，Ｍｉｌｗａｕｋｅｅ，ＷＩ）。
（３）世界気象機関グローバルリサーチおよびモニタリングプロジェクト−報告Ｎｏ．４４、「オゾン層破壊の科学的評価：１９９８」ＷＭＯ（１９９９）。
【００１７】
これらの化合物はそれぞれ、顕著な安全性または環境的な懸念のいずれかを提示するので、溶融マグネシウム、アルミニウム、リチウムおよびこのような金属の合金を保護するための、同時に有効で安全であり、環境的に受容可能であると共に費用効率が高い新しい反応性カバーガスを同定するための研究が続いている。
【特許文献１】米国特許第４，７７０，６９７号明細書
【特許文献２】米国特許第６，３９８，８４４号明細書
【特許文献３】米国特許第６，５２１，０１８号明細書
【特許文献４】米国特許第１，９７２，３１７号明細書
【非特許文献１】Ｊ．Ｗ．フルエリング（Ｆｒｕｅｈｌｉｎｇ）ら、米国鋳造学会会報（Ｔｒａｎｓａｃｔｉｏｎｓ  ｏｆ  ｔｈｅ  Ａｍｅｒｉｃａｎ  Ｆｏｕｎｄｒｙ  Ｓｏｃｉｅｔｙ）、第７３回年次総会予稿集、５月５〜９日、１９６９年、７７（１９６９）
【非特許文献２】Ｊ．Ｈ．サインフェルド（Ｓｅｉｎｆｅｌｄ）およびＳ．Ｎ．パンディス（Ｐａｎｄｉｓ）、大気の化学および物理：空気汚染から気候変動まで、ジョン・ウィリー＆サンズ社（Ｊｏｈｎ  Ｗｉｌｅｙ  ＆  Ｓｏｎｓ，Ｉｎｃ．）、ニューヨーク（１９９８）
【非特許文献３】ＵＮＥＰ（国連環境計画）、オゾン層破壊物質についてのモントリオール議定書およびその付随の修正案、ケニア、ナイロビ（１９８７）
【非特許文献４】ＵＮＥＰ（国連環境計画）、国連気候変動枠組条約に対する京都議定書、ケニア、ナイロビ、１９９７
【非特許文献５】Ｈ．ジェストランド（Ｇｊｅｓｔｌａｎｄ）、Ｐ．バッケ（Ｂａｋｋｅ）、Ｈ．ウェステンジェン（Ｗｅｓｔｅｎｇｅｎ）およびＤ．マーガース（Ｍａｇｅｒｓ）、溶融マグネシウム合金のガス保護：ＳＦ６の代替品としてのＳＯ２
【発明の開示】
【課題を解決するための手段】
【００１８】
本発明は、１つの態様では、例えば、マグネシウム、アルミニウム、リチウム、およびこのような金属のうちの１つまたは複数の合金などの溶融反応性金属およびこのような金属の合金を加工すると同時に、汚染クレジットを発生させるための方法に関する。反応性金属は、空気中での破壊的で活発な酸化に対して敏感な金属（および合金）である。簡単に言うと、本発明は、
（ａ）（１）溶融金属または合金を提供し、そして（２）ペルフルオロケトン、ヒドロフルオロケトン、およびこれらの混合物からなる群から選択されるフルオロカーボンを含むガス状混合物へ前記金属または合金を曝露させて保護フィルムを上に有する保護金属または合金をもたらすことによって、溶融反応性金属またはこのような金属の合金を処理して、前記金属または合金を空気中の酸素との反応から保護するステップと、
（ｂ）汚染クレジットの割り当てを獲得するステップと、
を含む、汚染クレジットを発生させるための方法を提供する。
【００１９】
１つの実施形態では、本発明は、溶融反応性金属または合金を処理して、空気中の酸素との反応から保護するための方法を用いる。該方法は、溶融反応性金属または合金を提供し、これを、ペルフルオロケトン、ヒドロフルオロケトン、およびこれらの混合物からなる群から選択されるフルオロカーボンを含むガス状混合物に曝露させることを含む。ガス状混合物は、さらに、キャリヤガスを含んでもよい。キャリヤガスは、空気、二酸化炭素、アルゴン、窒素およびこれらの混合物からなる群から選択することができる。
【００２０】
既知の技術より優れた本発明の１つの利点は、ペルフルオロケトンおよびヒドロフルオロケトンの地球温暖化係数が非常に低いことである。そのため本発明のプロセスは、環境により優しい。本明細書中に記載される溶融反応性金属または合金を処理または保護するための方法を用いることによって、溶融反応性金属または合金を取り扱う加工業者は、大幅なＧＷＰへの寄与または他の環境的に望ましい効果を表す物質を、はるかにより少ない量で発生させながら、単位量のこのような金属および合金ならびにこのような金属および合金を含有する部品を従来どおりに製造することができるであろう。
【発明を実施するための最良の形態】
【００２１】
本発明で使用されるフルオロカーボンには、ペルフルオロケトン（ＰＦＫ）と、限られた量の水素をその構造に取り込んだヒドロフルオロケトン（ＨＦＫ）とが含まれる。これらのフルオロカーボンは、溶融マグネシウムなどの反応性の溶融反応性金属を発火から保護するための反応性カバーガスとして有効であり得る。既知のフッ素含有反応性カバーガスの場合と同様に、これらのフルオロカーボンは、溶融金属表面と反応して保護表面フィルムを生成し、従って、溶融金属の発火を防止することができる。便宜上、以下の説明は溶融マグネシウムを参照するが、本発明が、アルミニウム、リチウム、およびマグネシウム、アルミニウムまたはリチウムのうちの１つまたは複数の合金を含むその他の反応性溶融金属および合金へも適用できることは理解されるべきである。
【００２２】
溶融マグネシウムを発火から保護するために、本発明のフルオロカーボンは、現在最も一般的に使用されるカバーガスＳＦ６に対する望ましい代替品である。本発明のフルオロカーボンは、ＳＦ６に対する低ＧＷＰのフルオロカーボン代替品である。すなわち、本発明のフルオロカーボンは、ＳＦ６に対して、測定できる程度に低い地球温暖化係数（すなわち、２２，２００よりもかなり低い）を有し、大気中寿命、オゾン層破壊係数、または毒性特性があまり悪くない。
【００２３】
本発明において有用な過フッ素化ケトン（ＰＦＫ）は、完全にフッ素化されたケトン、すなわち、炭素骨格中の水素原子の全てがフッ素原子で置換されているケトンを含む。炭素骨格は、線状、分枝状、または環状、もしくはこれらの組み合わせでよく、好ましくは、約５〜約９個の炭素原子を有し得る。本発明のプロセスおよび組成物において使用するのに適切な過フッ素化ケトン化合物の典型的な例としては、ＣＦ３ＣＦ２Ｃ（Ｏ）ＣＦ（ＣＦ３）２、（ＣＦ３）２ＣＦＣ（Ｏ）ＣＦ（ＣＦ３）２、ＣＦ３（ＣＦ２）２Ｃ（Ｏ）ＣＦ（ＣＦ３）２、ＣＦ３（ＣＦ２）３Ｃ（Ｏ）ＣＦ（ＣＦ３）２、ＣＦ３（ＣＦ２）５Ｃ（Ｏ）ＣＦ３、ＣＦ３ＣＦ２Ｃ（Ｏ）ＣＦ２ＣＦ２ＣＦ３、ＣＦ３Ｃ（Ｏ）ＣＦ（ＣＦ３）２、ペルフルオロシクロヘキサノン、およびこれらの混合物がある。反応性カバーガス性能を実証することに加えて、過フッ素化ケトンは、使用の安全性および環境特性において更なる重要な利益を提供することができる。例えば、ＣＦ３ＣＦ２Ｃ（Ｏ）ＣＦ（ＣＦ３）２は、空気中１００，０００ｐｐｍの濃度で４時間マウスを曝露させる短期間の吸入試験に基づいて、低い急性毒性を有する。また、３００ｎｍにおける光分解の研究に基づいて、ＣＦ３ＣＦ２Ｃ（Ｏ）ＣＦ（ＣＦ３）２は、推定大気中寿命が５日間である。その他の過フッ素化ケトンは同様の吸光度を示し、従って、同様の大気中寿命を有することが予想される。より低い大気圧におけるその急速分解の結果、過フッ素化ケトンは短い大気中寿命を有し、地球温暖化の著しい原因になるとは予想されないであろう（すなわち、地球温暖化係数が低い）。直鎖または環状である過フッ素化ケトンは、米国特許第５，４６６，８７７号明細書（ムーア（Ｍｏｏｒｅ）ら）に記載されるように調製することができ、これは次に米国特許第５，３９９，７１８号明細書（コステロ（Ｃｏｓｔｅｌｌｏ）ら）に記載されるフッ素化エステルから誘導され得る。分枝状の過フッ素化ケトンは、米国特許第３，１８５，７３４号明細書（フォーセット（Ｆａｗｃｅｔｔ）ら）に記載されるように調製することができる。
【００２４】
本発明において有用なヒドロフルオロケトン（ＨＦＫ）には、炭素骨格中にフッ素および水素原子のみが付いたケトンが含まれる。炭素骨格は、線状、分枝状、または環状、もしくはこれらの組み合わせでよく、好ましくは、約４〜約７個の炭素原子を有し得る。本発明のプロセスおよび組成物において使用するのに適切なヒドロフルオロケトン化合物の典型的な例としては、ＨＣＦ２ＣＦ２Ｃ（Ｏ）ＣＦ（ＣＦ３）２、ＣＦ３Ｃ（Ｏ）ＣＨ２Ｃ（Ｏ）ＣＦ３、Ｃ２Ｈ５Ｃ（Ｏ）ＣＦ（ＣＦ３）２、ＣＦ２ＣＦ２Ｃ（Ｏ）ＣＨ３、（ＣＦ３）２ＣＦＣ（Ｏ）ＣＨ３、ＣＦ３ＣＦ２Ｃ（Ｏ）ＣＨＦ２、ＣＦ３ＣＦ２Ｃ（Ｏ）ＣＨ２Ｆ、ＣＦ３ＣＦ２Ｃ（Ｏ）ＣＨ２ＣＦ３、ＣＦ３ＣＦ２Ｃ（Ｏ）ＣＨ２ＣＨ３、ＣＦ３ＣＦ２Ｃ（Ｏ）ＣＨ２ＣＨＦ２、ＣＦ３ＣＦ２Ｃ（Ｏ）ＣＨ２ＣＨＦ２、ＣＦ３ＣＦ２Ｃ（Ｏ）ＣＨ２ＣＨ２Ｆ、ＣＦ３ＣＦ２Ｃ（Ｏ）ＣＨＦＣＨ３、ＣＦ３ＣＦ２Ｃ（Ｏ）ＣＨＦＣＨＦ２、ＣＦ３ＣＦ２Ｃ（Ｏ）ＣＨＦＣＨ２Ｆ、ＣＦ３ＣＦ２Ｃ（Ｏ）ＣＦ２ＣＨ３、ＣＦ３ＣＦ２Ｃ（Ｏ）ＣＦ２ＣＨＦ２、ＣＦ３ＣＦ２Ｃ（Ｏ）ＣＦ２ＣＨ２Ｆ、（ＣＦ３）２ＣＦＣ（Ｏ）ＣＨＦ２、（ＣＦ３）２ＣＦＣ（Ｏ）ＣＨ２Ｆ、ＣＦ３ＣＦ（ＣＨ２Ｆ）Ｃ（Ｏ）ＣＨＦ２、ＣＦ３ＣＦ（ＣＨ２Ｆ）Ｃ（Ｏ）ＣＨ２Ｆ、およびＣＦ３ＣＦ（ＣＨ２Ｆ）Ｃ（Ｏ）ＣＦ３がある。いくつかのヒドロフルオロケトンは、日本国特許第２，８６９，４３２号公報に記載されるように、フッ素化酸と、臭化アルキルマグネシウムなどのグリニャール試薬とを非プロトン性溶媒中で反応させることによって調製することができる。例えば、ＣＦ２ＣＦ２Ｃ（Ｏ）ＣＨ３は、ペンタフルオロプロピオン酸と、臭化メチルマグネシウムとをジブチルエーテル中で反応させることによって調製することができる。その他のヒドロフルオロケトンは、米国特許出願第０９／６１９３０６号明細書に記載されるように、無水環境において高温でフッ化物イオンの存在下、部分的にフッ素化されたフッ化アシルと、ヘキサフルオロプロピレンとを反応させることによって調製することができる。例えば、ＨＣＦ２ＣＦ２Ｃ（Ｏ）ＣＦ（ＣＦ３）２は、酸性の重クロム酸塩でテトラフルオロプロパノールを酸化した後、得られたＨＣ２Ｈ４ＣＯＯＨをベンゾトリクロリドと反応させてＨＣ２Ｈ４Ｃ（Ｏ）Ｃｌを形成し、無水フッ化ナトリウムとの反応により塩化アシルをフッ化アシルに転換し、その後ＨＣ２Ｈ４Ｃ（Ｏ）Ｆとヘキサフルオロプロピレンとを加圧下で反応させることによって調製することができる。
【００２５】
ペルフルオロケトンおよびヒドロフルオロケトンからなる群から選択されるフルオロカーボンを含むガス状混合物は、さらに、キャリヤガスを含む。いくつかの可能性のあるキャリヤガスには、空気、ＣＯ２、アルゴン、窒素およびこれらの混合物が含まれる。好ましくは、ペルフルオロケトンと共に使用されるキャリヤガスは、乾燥空気である。
【００２６】
ガス状混合物は、少量のフルオロカーボンおよび大量のキャリヤガスを含む。好ましくは、ガス状混合物は、約１％未満のフルオロカーボンと、その残りのキャリヤガスとからなる。より好ましくは、ガス状混合物は、ペルフルオロケトン、ヒドロフルオロケトンおよびこれらの混合物からなる群から選択される、０．５体積％未満（最も好ましくは、０．１体積％未満）のフルオロカーボンを含有する。
【００２７】
マグネシウム上の保護層を保持するために、ガス状混合物は、連続的に、またはほぼ連続的にマグネシウムの表面に供給される。次に、薄い保護層中の小さな破損は、このような小さな破損が溶融マグネシウムを空気に曝露させて炎を起こす可能性なく、直すことができる。
【００２８】
カバーガス組成物は、溶融マグネシウムへ適用されるとき、およびそれが使用されているプロセスから放出されるときのいずれにおいても低毒性である。低毒性のヒドロフルオロケトンおよびペルフルオロケトンならびにこれらの混合物を含むカバーガスは、マグネシウムへ適用されるときに安全な混合物であり得る。しかしながら、全てのフッ素含有カバーガス組成物は、６５０〜８００℃の温度において、ある程度の熱分解およびマグネシウムとの反応のために、溶融マグネシウムと接触すると測定可能な量のフッ化水素を生成する。フッ化水素は腐食性および毒性であり、放出ガス中のその濃度は最小限にされなければならない。好ましいカバーガス組成物は、従って、最小限のフッ化水素を生成し得る。以下の実施例を参照されたい。
【００２９】
本発明に従って使用されるいくつかのフルオロカーボンの大気中寿命および地球温暖化係数は、溶融マグネシウムの保護において有用であることが現在知られている比較例としての化合物と共に表２に示される。
【００３０】
表２
2006522224.tif 000003
（１）世界気象機関グローバルリサーチおよびモニタリングプロジェクト−報告Ｎｏ．４４、「オゾン層破壊の科学的評価：１９９８、Ｖｏｌ．２」、１０章、表１０〜８、ｐｐ．１０．２７〜１０．２８。
（２）未発表データ、ミネソタ州セントポールの３Ｍカンパニー（３Ｍ  Ｃｏｍｐａｎｙ，Ｓｔ．Ｐａｕｌ，ＭＮ）。
（３）Ｇ．マルキオンニ（Ｍａｒｃｈｉｏｎｎｉ）ら、Ｊｏｕｒｎａｌ  ｏｆ  Ｆｌｕｏｒｉｎｅ  Ｃｈｅｍｉｓｔｒｙ，９５，（１９９９），４１−５０。
（４）以下のように評価される。
【００３１】
本発明に従って使用されるペルフルオロケトンおよびヒドロフルオロケトンは、ＳＦ６、ヒドロフルオロカーボンおよびヒドロフルオロエーテルなどの当該技術分野において既知のフルオロカーボンよりも、はるかに低い地球温暖化係数（ＧＷＰ）を有する。本明細書における使用では、「ＧＷＰ」は、化合物の構造に基づいた化合物の温暖化係数の相対的な尺度である。化合物のＧＷＰは、１９９０年に気候変動に関する政府間パネル（ＩＰＣＣ）により定義され、１９９８年にオゾン層破壊の科学的評価（世界気象機関、オゾン層破壊の科学的評価：１９９８、グローバルオゾンリサーチおよびモニタリングプロジェクト−報告Ｎｏ．４４、ジュネーブ、１９９９）で更新されたように、特定の積分期間（ｉｎｔｅｇｒａｔｉｏｎ  ｔｉｍｅ  ｈｏｒｉｚｏｎ（ＩＴＨ））にわたって、１キログラムのＣＯ２の放出による温暖化に対する、１キログラムの化合物の放出による温暖化として計算される。
【数１】
2006522224.tif 000004
【００３２】
式中、Ｆは化合物の単位質量あたりの放射強制力（化合物のＩＲ吸光度による大気を通る放射量の変化）であり、Ｃは化合物の大気中濃度であり、τは化合物の大気中寿命であり、ｔは時間であり、ｘは所定の化合物である。
【００３３】
一般的に容認されるＩＴＨは１００年であり、短期間の効果（２０年）と、より長い期間の効果（５００年またはそれより長い）との妥協を表す。大気中の有機化合物の濃度ｘは、擬一次速度論に従う（すなわち、指数関数的な減衰）と仮定される。その同じ時間間隔にわたるＣＯ２の濃度は、大気からのＣＯ２の交換および除去のためのより複雑なモデル（ベルン（Ｂｅｒｎ）の炭素循環モデル）を組み込んでいる。
【００３４】
アルデヒドおよびケトンなどのカルボニル化合物は、より低い大気圧下で測定可能な光分解速度を有し、非常に短い大気中寿命をもたらすことが分かった。ホルムアルデヒド、アセトアルデヒド、プロピオンアルデヒド、イソブチルアルデヒド、ｎ−ブチルアルデヒド、アセトン、２−ブタノン、２−ペンタノンおよび３−ペンタノンなどの化合物は、光分解による大気中寿命が、４時間〜３８日間の範囲である。（Ｒ．Ｄ．マルティネス（Ｍａｒｔｉｎｅｚ）ら、１９９２年、Ａｔｍｏｓｐｈｅｒｉｃ  Ｅｎｖｉｒｏｎｍｅｎｔ，２６，７８５−７９２、ならびにＪ．Ｈ．サインフェルド（Ｓｅｉｎｆｅｌｄ）およびＳ．Ｎ．パンディス（Ｐａｎｄｉｓ）、大気の化学および物理、ジョン・ウィリー＆サンズ（Ｊｏｈｎ  Ｗｉｌｅｙ  ＆  Ｓｏｎｓ）、ニューヨーク、ｐ．２８８、１９９８）。ＣＦ３ＣＦ２Ｃ（Ｏ）ＣＦ（ＣＦ３）２は、３００ｎｍにおける光分解の研究に基づいて、約５日の大気中寿命を有する。その他のペルフルオロケトンおよびヒドロフルオロケトンは、３００ｎｍ付近で同様の吸光度を示し、同様の大気中寿命を有することが予想される。
【００３５】
ペルフルオロケトンおよびヒドロフルオロケトンの非常に短い寿命は、非常に低いＧＷＰを導く。測定されたＩＲ断面を使用し、ピノック（Ｐｉｎｎｏｃｋ）らの方法（Ｊ．Ｇｅｏｐｈｙｓ．Ｒｅｓ．，１００，２３２２７，１９９５）を用いて、ＣＦ３ＣＦ２Ｃ（Ｏ）ＣＦ（ＣＦ３）２の放射強制力の値を計算した。この放射強制力値および５日間の大気中寿命を用いて、ＣＦ３ＣＦ２Ｃ（Ｏ）ＣＦ（ＣＦ３）２のＧＷＰ（１００年ＩＴＨ）は１である。最長大気中寿命が３８日間であり、赤外吸光度がＣＦ３ＣＦ２Ｃ（Ｏ）ＣＦ（ＣＦ３）２と同様であると仮定すると、ＨＣＦ２ＣＦ２Ｃ（Ｏ）ＣＦ（ＣＦ３）２のＧＷＰは、９であると計算される。本発明のペルフルオロケトンおよびヒドロフルオロケトンは、通常、約１０未満のＧＷＰを有する。
【００３６】
より低い大気圧におけるその急速な分解の結果として、ペルフルオロケトンおよびヒドロフルオロケトンは短い寿命を有し、地球温暖化の著しい原因になることは予想されないであろう。ペルフルオロケトンの低いＧＷＰは、ペルフルオロケトンが環境的に好ましいカバーガスとして使用するために十分適するようにする。
【００３７】
また、本発明のＰＦＫおよびＨＦＫは、ＳＦ６よりも十分に溶融マグネシウムと反応することができる。その結果、より少ない未反応カバーガスが大気に放出され得るか、同等に機能する保護フィルムを生成するためにより少ないカバーガスが必要とされ得るか、あるいはその両方である。従って、カバーガスの有用な濃度を低下させることができ、そのため、地球温暖化の影響が低減される。これらの物質（ＰＦＫおよびＨＦＫ）は低毒性を有し、不燃性であり、そして一般に非常に無害な物質なので、ＳＦ６を本発明のフルオロカーボンで完全に代替することは、作業者の安全性に対する危険を増大させることなく達成することができる。
【００３８】
ＰＦＫまたはＨＦＫ単独、またはこれらの組み合わせによるＳＦ６の代替は、マグネシウム精錬、合金化、インゴットの形成、または部品の鋳造など、様々なプロセスにおいて溶融マグネシウムの保護を提供することができる。この代替は簡単であり、現在はＳＦ６だけである反応性カバーガスと同じ実用性を提供することができる。本発明のフルオロカーボンで生成された表面フィルムは、ＳＯ２で形成されたものよりも高温に対して安定であり、より高い溶融温度において作業することが可能になる（例えば、更なる合金、より複雑な鋳造部品）。反応性カバーガスとして本発明のフルオロカーボンを使用することにより実現された改善には、強力な温室効果ガス（すなわち、ＳＦ６）の放出量の大幅な削減、保護を提供するために必要とされるフッ素含有反応性カバーガスの量の可能な削減、および全放出量の削減が含まれ得る。本発明のフルオロカーボンは全て、作業するのに安全な物質であり、低毒性を有し、不燃性であり、そして製造装置に対して損害を与えないので、この代替は作業者の危険を増大させることなく行なうことができる。
【００３９】
ガス状混合物中におけるペルフルオロケトンまたはヒドロフルオロケトン、もしくはこれらの混合物の使用は、溶融マグネシウムの表面で既に発生している炎も消す能力を実証する。従って、該ガスは、溶融マグネシウム上の炎を消火するために使用することもできる。
【００４０】
上記で議論したように、溶融マグネシウムを取り扱うためのカバーガスとして、ＳＦ６などのカバーガスの代わりに、ペルフルオロケトン、ヒドロフルオロケトン、およびこれらの混合物からなる群から選択されるフルオロカーボンを含むガス状混合物を使用すると、同様の量、さらに増大した量のマグネシウムを生成すると同時に望ましくない汚染物質の放出量を削減する機会が提供される。従って、保護マグネシウムもしくは他の反応性金属または合金を生成し、汚染クレジットの割り当てを受け取るために本発明を使用することができる。
【００４１】
いくつかの用途では、マグネシウム製造業者は、ＳＦ６を含むカバーガスを用いる設備を、ペルフルオロケトン、ヒドロフルオロケトン、およびこれらの混合物からなる群から選択されるフルオロカーボンを含むガス状混合物をカバーガスとして代わりに用いるように転用することができる。汚染クレジットは、（１）保護反応性金属または合金がどの程度加工または製造されたか、（２）より高いＧＷＰのカバーガス（例えば、ＳＦ６）の放出または使用においてどの程度の削減が達成されたか、あるいは（３）その他の認識されたシステムに応じて割り当てられ得る。本明細書における使用では、汚染クレジットの「割り当て」は、反応性金属または合金の加工に対してクレジットが授与、分配、指定されるか、あるいは公的または私的な機関により信用される任意のシステムを含むことが意図される。
【実施例】
【００４２】
本発明はさらに説明されるが、以下の実施例により限定されることは意図されない。それぞれの試験フルオロカーボンカバーガスの効率を評価するための標準試験手順は、以下に与えられる。
【００４３】
約３ｋｇの純マグネシウムサンプルを、１１．４ｃｍの内径を有する円筒形の鋼るつぼ内に入れ、６８０℃に加熱した。溶融マグネシウムの約３ｃｍ上に設置された直径９５ｍｍのステンレス鋼で形成された直径１０ｃｍの環を通して、４１０ｃｍ２の溶融マグネシウムの表面にカバーガスを連続的に適用させた。カバーガスが溶融マグネシウム上に直接流動するように、溶融マグネシウムに対向する環の側面でチュービングに穿孔した。２０ｃｍ×２０ｃｍの正方形、高さ３０ｃｍの、約１０．８リットルの内容積を有するステンレス鋼チャンバをるつぼ上に適合させ、カバーガスを含有させた。チャンバの上部に、２つの直径８．９ｃｍの石英の観察ポートならびにスキミング（すくい取ること）工具および熱電対のためのポートを適合させた。カバーガスインレット、２つのガスサンプリングポート、ならびに新たなマグネシウムを追加するためおよびチャンバから浮きかす（ｄｒｏｓｓ）を除去するためのドアをチャンバの側面に設置した。
【００４４】
カバーガスの蒸気をチャンバから、水銀カドミウムテルル（ＭＣＴ）検出器の付いたＦＴＩＲ分光光度計（ミダック（Ｍｉｄａｃ）Ｉ２０００気相ＦＴＩＲ）のフローセルにポンプで送り込んだ。修正された抽出ＦＴＩＲ（ＥＰＡ法３２０）を用いて、実験の間中、ＨＦおよび試験カバーガスの体積濃度（ｐｐｍＶ）を連続的に測定した。混合物が安定化されたら、５〜１０分の時間にわたって濃度を測定し、これらの濃度の平均値を計算し、これらの平均値を用いて試験カバーガスの相対的な比較を行なった。
【００４５】
全ての場合において、最初のマグネシウムの溶融は、５．９Ｌ／分の流速でＣＯ２中０．５％ＳＦ６の標準カバーガスを用いて行なった。次に、一連のロタメータおよびバルブを用いて、標準カバーガス混合物の代わりに実験用ガス混合物を使用した。５．９Ｌ／分の流速の乾燥空気（−４０℃の露点を有する）を使用し、空気中０．０３〜１体積％の体積濃度のフルオロカーボンが生成されるように試験流体の流れをその中で蒸発させることによって試験カバーガスを作製した。
【００４６】
試験の間中、約２０〜３０分の間（チャンバ１０〜１５個分の体積のカバーガスの交換に相当する）、溶融マグネシウムを観察し、マグネシウムの燃焼の開始を示し得る表面の目に見える変化を監視した。次に、表面を約３〜５分間スキミングすることによって、現存する表面フィルムを除去した。次に、１５〜３０分の間、形成された新しい表面フィルムを観察した。
【００４７】
カバーガス混合物のフルオロカーボン成分の濃度は、空気中約１体積％で始まり、０．０３〜０．０６％の最小フルオロカーボン濃度まで、前の濃度の１／２ずつ連続的に低下させた。
【００４８】
比較例Ｃ１
Ｃ４Ｆ９ＯＣＨ３（メトキシノナフルオロブタン）、ヒドロフルオロエーテルは、国際公開第００／６４６１４号パンフレット（実施例５）に溶融マグネシウムのための有効なフルオロカーボンカバーガスと記載されている。この比較例では、Ｃ４Ｆ９ＯＣＨ３（ミネソタ州セントポールの３Ｍカンパニー（３Ｍ  Ｃｏｍｐａｎｙ，Ｓｔ．Ｐａｕｌ，ＭＮ）からノベック（ＮＯＶＥＣ（商標）ＨＦＥ−７１００エンジニアリング流体として入手可能）を、空気中、１％および体積濃度を減少させてフルオロカーボンカバーガスとして評価した。全ての場合において、カバーガス／空気混合物の体積流速は、５．９Ｌ／分であった。約１、０．５、０．２５および０．１２５％（それぞれ、１００００、５０００、２５００および１２５０ｐｐｍＶに相当する）の公称濃度において、Ｃ４Ｆ９ＯＣＨ３は、スキミングの直後に溶融マグネシウム上に薄いフレキシブル表面フィルムを生成したので、金属の燃焼の証拠は観察されなかった。Ｃ４Ｆ９ＯＣＨ３の濃度が０．０６２５％（すなわち、６２５ｐｐｍＶ）まで低下すると、溶融マグネシウム表面に燃焼のいくらかの証拠が、白色ブルームとして観察されたが、炎は生じなかった。スキミングの間に新たな溶融マグネシウムへ曝露させると、試験したＣ４Ｆ９ＯＣＨ３の全ての体積濃度において、ＨＦ濃度は本質的に未変化のままか、あるいは増大した。
【００４９】
試験したＣ４Ｆ９ＯＣＨ３の様々な体積濃度で測定されたＨＦ濃度は、表３に表される。
【００５０】
表３
2006522224.tif 000005
【００５１】
表３のデータは、８００ｐｐｍのＣ４Ｆ９ＯＣＨ３の体積濃度、溶融マグネシウムを発火から保護するために必要とされる最少濃度において、大量のフッ化水素が生成される（すなわち、４８０〜５９０ｐｐｍＨＦ）ことを示す。
【００５２】
実施例１
Ｃ４Ｆ９ＯＣＨ３を用いる比較例Ｃ１で記載されたものと本質的に同じ手順を使用して、ＣＦ３ＣＦ２Ｃ（Ｏ）ＣＦ（ＣＦ３）２（１，１，１，２，４，４，５，５，５−ノナフルオロ−２−トリフルオロメチル−ペンタン−３−オン）、ペルフルオロケトンを、溶融マグネシウムを発火から保護するためのカバーガスとして評価した。ＣＦ３ＣＦ２Ｃ（Ｏ）ＣＦ（ＣＦ３）２は、以下の手順を用いて調製および精製した。
【００５３】
攪拌器、ヒーターおよび熱電対を備えた６００ｍＬの清浄で乾燥したパー（Ｐａｒｒ）反応器内に、５．６ｇ（０．１０ｍｏｌ）の無水フッ化カリウムおよび２５０ｇの無水ジグリム（無水ジエチレングリコールジメチルエーテル、シグマ・アルドリッチ・ケミカル社（Ｓｉｇｍａ  Ａｌｄｒｉｃｈ  Ｃｈｅｍｉｃａｌ  Ｃｏ．）から入手可能）を添加した。無水フッ化カリウムは、噴霧乾燥して１２５℃で保存し、使用の直前に粉砕した。２１．０ｇ（０．１３ｍｏｌ）のＣ２Ｆ５ＣＯＦ（約９５．０パーセント純度）を密封容器へ添加しながら、反応器の内容物を攪拌した。次に、反応器およびその内容物を加熱し、７０℃の温度に到達したら、１４７．３ｇ（０．９８ｍｏｌ）のＣＦ２＝ＣＦＣＦ３（ヘキサフルオロプロピレン）および１６３．３ｇ（０．９８ｍｏｌ）のＣ２Ｆ５ＣＯＦの混合物を３．０時間にわたって添加した。ヘキサフルオロプロピレンおよびＣ２Ｆ５ＣＯＦの混合物を添加している間、圧力を９５ｐｓｉｇ（７５００トル）未満に保持した。ヘキサフルオロプロピレンの添加の最後の圧力は、３０ｐｓｉｇ（２３００トル）であり、４５分の保持期間にわたって変化しなかった。反応器の内容物を冷却し、ワンプレートで蒸留して、ガスクロマトグラフィで決定されるように、９０．６％のＣＦ３ＣＦ２Ｃ（Ｏ）ＣＦ（ＣＦ３）２および０．３７％のＣ６Ｆ１２（ヘキサフルオロプロピレンダイマー）を含有する３０７．１ｇを得た。粗フッ素化ケトンを水で洗浄し、蒸留し、シリカゲルと接触させることにより乾燥させ、０．４％のヘキサフルオロプロピレンダイマーを含有する９９％純度の分留されたフッ素化ケトンを提供した。
【００５４】
上記の手順に従って作製された分留ＣＦ３ＣＦ２Ｃ（Ｏ）ＣＦ（ＣＦ３）２サンプルは、以下の手順を用いてヘキサフルオロプロピレンダイマーを精製した。攪拌器、ヒーターおよび熱電対を備えた６００ｍＬの清浄で乾燥したパー容器内に、６１ｇの酢酸、１．７ｇの過マンガン酸カリウムおよび３０１ｇの上記の分留した１，１，１，２，４，４，５，５，５−ノナフルオロ−２−トリフルオロメチル−ペンタン−３−オンを添加した。反応器を密封し、攪拌しながら６０℃に加熱し、１２ｐｓｉｇ（１４００トル）の圧力に到達した。６０℃で７５分攪拌した後、ディップチューブを用いて液体サンプルを採り、サンプルを相分離させ、下位の相を水で洗浄した。ガス−液体クロマトグラフィ（「ｇｌｃ」）を用いてサンプルを分析し、検出不能な量のヘキサフルオロプロピレンダイマーおよび少量のヘキサフルオロプロピレントリマーを示した。第２のサンプルを６０分後に採り、同様に処理した。第２のサンプルのｇｌｃ分析は、検出可能なダイマーまたはトリマーを示さなかった。３．５時間後に反応を停止させ、精製したケトンを酢酸から相分離させ、低位の相を水で２回洗浄した。ｇｌｃにより９９．６％よりも高い純度を有し、検出可能なヘキサフルオロプロピレンダイマーまたはトリマーを含有しない２６１ｇのＣＦ３ＣＦ２Ｃ（Ｏ）ＣＦ（ＣＦ３）２を捕集した。
【００５５】
次に、過フッ素化ケトン、ＣＦ３ＣＦ２Ｃ（Ｏ）ＣＦ（ＣＦ３）２を、空気中、１％および体積濃度を低下させて（すなわち、約１．０、０．５、０．２５、０．１２、０．０６および０．０３体積％において、それぞれ１００００、５０００、２５００、１２５０、６００および３００ｐｐｍに相当）、フルオロカーボンカバーガスとして評価した。全ての試験濃度において、ＣＦ３ＣＦ２Ｃ（Ｏ）ＣＦ（ＣＦ３）２は、スキミング中溶融マグネシウム上に薄いフレキシブル表面フィルムを生成し、金属の発火を防止した。フィルムは外観上、カバーガスとしてＳＦ６を用いる最初の溶融マグネシウム保護と、カバーガスとしてＣ４Ｆ９ＯＣＨ３を用いる比較例Ｃ１とにおいて生成された表面フィルムよりも薄く弾性があると思われる。生成されたシルバーグレイのフィルムは安定であり、少なくとも３０分にわたって外観を変化させなかった。これは、カバーガス濃度が約６２５ｐｐｍまで低下したときに金属の燃焼の証拠が気付かれたＣ４Ｆ９ＯＣＨ３を用いる試験シリーズとは対照的である。
【００５６】
様々な体積濃度の試験ＣＦ３ＣＦ２Ｃ（Ｏ）ＣＦ（ＣＦ３）２で測定したＨＦ濃度は、表４に示される。
【００５７】
表４
2006522224.tif 000006
【００５８】
表２のデータは、等しい体積濃度では、カバーガスとしてＣＦ３ＣＦ２Ｃ（Ｏ）ＣＦ（ＣＦ３）２を用いると、Ｃ４Ｆ９ＯＣＨ３と比較して大幅に少ないフッ化水素が生成されることを示す。例えば、２０００ｐｐｍのＣ４Ｆ９ＯＣＨ３では、安定な表面フィルム上に９８０ｐｐｍのＨＦが生成され、新たな溶融フィルム上には１０００ｐｐｍのＨＦが生成された。対照的に、２４００ｐｐｍのＣＦ３ＣＦ２Ｃ（Ｏ）ＣＦ（ＣＦ３）２（わずかに高いフルオロカーボン濃度）では、安定な表面フィルム上にわずか３６０ｐｐｍのＨＦが生成され、新たな溶融フィルム上には６４０ｐｐｍのＨＦが生成された。
【００５９】
要約すると、過フッ素化ケトンは、溶融マグネシウムのカバーガスとしてヒドロフルオロエーテルよりも性能が優れており（すなわち、より低濃度で溶融マグネシウムを保護した）、溶融金属表面への曝露時に、分解生成物としてより少ないフッ化水素を生成した。
【００６０】
本発明の様々な修正および変更は、本発明の範囲から逸脱することなく、当業者には明らかになるであろう。従って、本発明が、本明細書中に記載される実例となる実施形態に限定されてはならず、特許請求の範囲に記載される限定およびその等価物によって支配されるはずであることは理解されるべきである。
【国際調査報告】
2006522224.tif 000007
2006522224.tif 000008